(57)【要約】      （修正有）【課題】速乾性、滲みに優れ、インクとしての保存性に優れるインクジェット記録方法を提供すること。【解決手段】重合性化合物と光重合開始剤を含有する溶液（溶液１）と重合抑制剤を含有する溶液（溶液２）のいずれか一方に色材を含有させてインクとし、記録媒体上に溶液１を付着させた後溶液２を付着させ、紫外線照射することによってインクを記録媒体表面に固着させるインクジェット記録方法。光重合開始剤と重合抑制剤とを混合して一つの溶液にすることなく、光重合開始剤は溶液１に、重合抑制剤は溶液２に分けて含有することにより両者をそれぞれ印字して接触させた場合に効率よく硬化反応を行うことができ、またインク組成物の貯蔵安定性を向上させることができる。【選択図】なし【特許請求の範囲】
【請求項１】
記録媒体に重合性化合物と光重合開始剤を含有する溶液（溶液１）と重合抑制剤を含有する溶液（溶液２）とを付着させて印字を行うことを特徴とするインクジェット記録方法。
【請求項２】
前記溶液１を記録媒体に付着させた後に、溶液２を記録媒体に付着した溶液１の上に付着させることを特徴とする請求項１に記載のインクジェット記録方法。
【請求項３】
前記重合性化合物がカチオン重合性化合物であることを特徴とする請求項１または２に記載のインクジェット記録方法。
【請求項４】
前記光重合開始剤が光カチオン重合開始剤であることを特徴とする請求項１〜３のいずれか１項に記載のインクジェット記録方法。
【請求項５】
前記重合抑制剤が水、アルコールのいずれかであることを特徴とする請求項１〜４のいずれか１項に記載のインクジェット記録方法。
【請求項６】
前記重合抑制剤が塩基性化合物であることを特徴とする請求項１〜４のいずれか１項に記載のインクジェット記録方法。
【請求項７】
前記溶液１と溶液２のいずれか一方が色剤を含有することを特徴とする請求項１〜６のいずれか１項に記載のインクジェット記録方法。
【発明の詳細な説明】
【技術分野】
【０００１】
本発明は、記録媒体に重合性樹脂を用いて良好な印字を行うことができるインクジェット記録方法に関する。
【背景技術】
【０００２】
インクジェット記録方法は高解像度、高品位な画像を高速で印刷できるという特徴を有する。インクジェット記録方法に使用されるインク組成物は水性溶媒を主成分とし、これに着色成分及び目詰まりを防止する目的でグリセリン等の湿潤剤を含有したものが一般的である。
【０００３】
一方、水性インク組成物が浸透し難い紙、布類、または浸透しない金属、プラスチック等の素材、例えば、フェノール、メラミン、塩化ビニル、アクリル、ポリカーボネートなどの樹脂から製造される板、フィルムなどの記録媒体に印字する場合、インク組成物や反応液には色剤が安定して記録媒体に固着できることが要求される。
【０００４】
このような要求に対し、従来、紫外線付与により高分子化する成分を含んでなるインク組成物が開示されている。また色剤、紫外線硬化剤、重合開始剤等を含んでなる紫外線硬化インクジェットインクが開示されている。これらのインク組成物及びインクジェット記録方法によれば、記録媒体へのインクの滲みを防止し、画質を向上させることができるとされている。
【０００５】
また色剤である染料の分離防止、耐擦性を高めて印字信頼性の向上や、印字後の滲み防止やインクの乾燥性を高める目的で、色剤を含んでなるインク組成物と重合開始剤を含んでなる反応液との二液を用いて、記録媒体に印字を行うインクジェット記録方法が開示されている（例えば、特許文献１〜３参照。）。
【０００６】
このような二液を用いたインクジェット記録方法は、インク組成物と重合開始剤を含んでなる反応液とを記録媒体上で接触させて紫外線を照射すると反応液中の重合開始剤がラジカル等を生成し、オリゴマー、モノマーが重合を開始して、インク組成物中の色剤を記録媒体上に固着させる。この固着により色濃度が高く、滲みやムラの少ない印字が実現できると考えられる。更にインク組成物と反応液とを分けることで、インク組成物及び反応液の保存安定性が向上する。
【０００７】
しかしながら、これら方法でも十分な性能を得るには到っていないのが現状である。最近は特に高速、大サイズ化、高画質化など要求品質が高まり、速乾性、滲み低減が望まれている。また被記録体も専用紙や専用フィルムだけでなく、様々な被記録材料に記録したいという要望も高まっている。
【特許文献１】特開平５−１８６７２５号公報
【特許文献２】特開２０００−１１９５７４号公報
【特許文献３】特開２００３−１２９７１号公報
【発明の開示】
【発明が解決しようとする課題】
【０００８】
本発明は上記事情に鑑みなされたものであり、その目的は速乾性、滲みに優れ、インクとしての保存性に優れるインクジェット記録方法を提供することにある。
【課題を解決するための手段】
【０００９】
本発明の上記課題は、以下の構成により達成される。
【００１０】
（請求項１）
記録媒体に重合性化合物と光重合開始剤を含有する溶液（溶液１）と重合抑制剤を含有する溶液（溶液２）とを付着させて印字を行うことを特徴とするインクジェット記録方法。
【００１１】
（請求項２）
前記溶液１を記録媒体に付着させた後に、溶液２を記録媒体に付着した溶液１の上に付着させることを特徴とする請求項１に記載のインクジェット記録方法。
【００１２】
（請求項３）
前記重合性化合物がカチオン重合性化合物であることを特徴とする請求項１または２に記載のインクジェット記録方法。
【００１３】
（請求項４）
前記光重合開始剤が光カチオン重合開始剤であることを特徴とする請求項１〜３のいずれか１項に記載のインクジェット記録方法。
【００１４】
（請求項５）
前記重合抑制剤が水、アルコールのいずれかであることを特徴とする請求項１〜４のいずれか１項に記載のインクジェット記録方法。
【００１５】
（請求項６）
前記重合抑制剤が塩基性化合物であることを特徴とする請求項１〜４のいずれか１項に記載のインクジェット記録方法。
【００１６】
（請求項７）
前記溶液１と溶液２のいずれか一方が色剤を含有することを特徴とする請求項１〜６のいずれか１項に記載のインクジェット記録方法。
【発明の効果】
【００１７】
本発明により、速乾性で、滲みに優れ、またインクとしての保存性に優れるインクジェット記録方法を提供することができた。
【発明を実施するための最良の形態】
【００１８】
以下、本発明を詳細に説明する。
【００１９】
本発明によるインクジェット記録方法の１つは、重合性化合物と光重合開始剤を含有する溶液１と重合抑制剤を含有する溶液２との二液を用いて記録媒体に印字を行うものである。
【００２０】
本発明においては、光重合開始剤を含んでなる液と重合抑制剤を含んでなる液の二液に分け、この二液を用いて記録媒体に印字を行う。このため、重合効率、膜強度、インク組成物または反応液の保存安定性及び寿命安定性、吐出安定性を顕著に向上させることができる。
【００２１】
即ち本発明においては、光重合開始剤と重合抑制剤とを混合して一つの溶液にすることなく、光重合開始剤は溶液１に、重合抑制剤は溶液２に分けて含有することにより両者をそれぞれ印字して接触させた場合に効率よく硬化反応を行うことができ、またインク組成物の貯蔵安定性を向上させることができる。
【００２２】
このことから、本発明のインクジェット記録方法によれば、記録媒体上において印字の滲みや印字ムラを抑えることができる。またカラーインクジェット記録方法において、しばしば問題とされている異なる色の境界領域での不均一な色混じり、即ちカラーブリードを有効に防止することができる。このため発色性に優れた高品質の印字が得られ、且つ耐擦性に優れた記録物を得ることができる。
【００２３】
更に本発明のインクジェット記録方法にあっては、記録中もしくは記録後に記録媒体を紫外線照射及び／または加熱等するのがよい。これにより、金属やプラスチック等の水性媒体を浸透することが不可能な媒体表面にも鮮明で、且つ耐擦性に優れた印字物を得ることができる。
【００２４】
本発明の好ましい態様によれば、溶液１と溶液２とを接触させた後に、硬化反応を行うことが好ましい。このための方法としては光照射、加熱等が挙げられる。
【００２５】
光照射は可視光照射、紫外線照射であってもよく、特に紫外線照射が好ましい。紫外線照射を行う場合、紫外線照射量は１００ｍＪ／ｃｍ2以上、好ましくは５００ｍＪ／ｃｍ2以上であり、また１０，０００ｍＪ／ｃｍ2以下、好ましくは５，０００ｍＪ／ｃｍ2以下の範囲で行う。かかる程度の範囲内における紫外線照射量であれば十分硬化反応を行うことができ、また紫外線照射によって着色剤が退色してしまうことも防止できるので有利である。
【００２６】
紫外線照射はメタルハライドランプ、キセノンランプ、カーボンアーク灯、ケミカルランプ、低圧水銀ランプ、高圧水銀ランプ等のランプが挙げられる。例えば、Ｆｕｓｉｏｎ  Ｓｙｓｔｅｍ社製のＨランプ、Ｄランプ、Ｖランプ等の市販されているものを用いて行うことができる。メタルハライドランプは高圧水銀ランプ（主波長は３６５ｎｍ）に比べてスペクトルが連続しており、２００〜４５０ｎｍの範囲で発光効率が高く、且つ長波長域が豊富である。従って、本発明におけるインク組成物の様に顔料を使用している場合は、メタルハライドランプが適している。
【００２７】
加熱は記録媒体に熱源を接触させて加熱する方法、赤外線やマイクロウェーブ（２，４５０Ｍｈｚ程度に極大波長を持つ電磁波）などを照射し、または熱風を吹き付けるなど記録媒体に接触させずに加熱する方法などが挙げられる。
【００２８】
本発明においては、溶液１と溶液２とを記録媒体上で接触させる。本発明の態様によれば、記録媒体上に溶液１を付着させる工程は溶液２を記録媒体に付着させる工程の後に行われても、また溶液２を記録媒体に付着させる工程の前に行われてもよいが、溶液２を記録媒体に付着させる工程を後に行う方が好ましい。
【００２９】
本発明においては、インクジェットプリンターのインク吐出の駆動力として、インクに対しての適用範囲が広い圧電体の圧電作用を利用する方式が好ましい。それは具体的には、例えば、特公平４−４８６２２号公報に記載されるように、圧電性基体上に形成された微細な溝の内部に電極膜が形成され、更に絶縁膜で覆われてインク流路とするインクジェットヘッド方式である。
【００３０】
次に、溶液１と溶液２の順に説明する。
【００３１】
（溶液１）
本発明における溶液１は重合性化合物と光重合開始剤を含有することを特徴とするものである。
【００３２】
重合性化合物としては光重合性化合物が挙げられ、ラジカル重合性化合物、例えば、特開平７−１５９９８３号、同８−２２４９８２号、同１０−８６３号、特公平７−３１３９９号の各公報に記載されている光重合性組成物を用いた光硬化型材料と、カチオン重合系の光硬化性樹脂が知られており、最近では可視光以上の長波長域に増感された光カチオン重合系の光硬化性樹脂も、例えば、特開平６−４３６３３号、同８−３２４１３７号の各公報等に公開されている。
【００３３】
１）ラジカル重合性化合物
ラジカル重合性化合物は、ラジカル重合可能なエチレン性不飽和結合を有する化合物であり、分子中にラジカル重合可能なエチレン性不飽和結合を少なくとも１つ有する化合物であればどの様なものでもよく、モノマー、オリゴマー、ポリマー等の化学形態を持つものが含まれる。ラジカル重合性化合物は１種のみ用いてもよく、また目的とする特性を向上するために任意の比率で２種以上を併用してもよい。また、単官能化合物よりも官能基を２つ以上持つ多官能化合物の方がより好ましい。更に好ましくは多官能化合物を２種以上併用して用いることが、反応性、物性などの性能を制御する上で好ましい。
【００３４】
ラジカル重合可能なエチレン性不飽和結合を有する化合物の例としては、アクリル酸、メタクリル酸、イタコン酸、クロトン酸、イソクロトン酸、マレイン酸等の不飽和カルボン酸及びそれらの塩、エステル、ウレタン、アミドや無水物、アクリロニトリル、スチレン、更に種々の不飽和ポリエステル、不飽和ポリエーテル、不飽和ポリアミド、不飽和ウレタン等のラジカル重合性化合物が挙げられる。
【００３５】
具体的には、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ネオペンチルグリコールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、Ｎ−メチロールアクリルアミド、ジアセトンアクリルアミド、エポキシアクリレート等のアクリル酸誘導体、メチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル誘導体、その他、アリルグリシジルエーテル、ジアリルフタレート、トリアリルトリメリテート等のアリル化合物の誘導体が挙げられ、更に具体的には山下晋三編「架橋剤ハンドブック」（１９８１年大成社）；加藤清視編「ＵＶ・ＥＢ硬化ハンドブック（原料編）」（１９８５年、高分子刊行会）；ラドテック研究会編「ＵＶ・ＥＢ硬化技術の応用と市場」、７９頁、（１９８９年、シーエムシー）；滝山栄一郎著「ポリエステル樹脂ハンドブック」（１９８８年、日刊工業新聞社）等に記載の市販品もしくは業界で公知のラジカル重合性乃至架橋性のモノマー、オリゴマー及びポリマーを用いることができる。
【００３６】
上記ラジカル重合性化合物の添加量は好ましくは１〜９７質量％であり、より好ましくは３０〜９５質量％である。
【００３７】
２）カチオン重合系光硬化樹脂
カチオン重合により高分子化の起こるタイプ（主にエポキシタイプ）の紫外線硬化性プレポリマー、モノマーは、１分子内にエポキシ基を２個以上含有するプレポリマーを挙げることができる。このようなプレポリマーとしては、例えば、脂環式ポリエポキシド類、多塩基酸のポリグリシジルエステル類、多価アルコールのポリグリシジルエーテル類、ポリオキシアルキレングリコールのポリグリシジルエーテル類、芳香族ポリオールのポリグリシジルエーテル類、芳香族ポリオールのポリグリシジルエーテル類の水素添加化合物類、ウレタンポリエポキシ化合物類及びエポキシ化ポリブタジエン類等を挙げることができる。これらのプレポリマーはその一種を単独で使用することもできるし、またその二種以上を混合して使用することもできる。
【００３８】
カチオン重合性組成物中に含有されるカチオン重合性化合物としては他に、例えば、下記の（１）スチレン誘導体、（２）ビニルナフタレン誘導体、（３）ビニルエーテル類及び（４）Ｎ−ビニル化合物類を挙げることができる。
【００３９】
（１）スチレン誘導体
例えば、スチレン、ｐ−メチルスチレン、ｐ−メトキシスチレン、β−メチルスチレン、ｐ−メチル−β−メチルスチレン、α−メチルスチレン、ｐ−メトキシ−β−メチルスチレン等
（２）ビニルナフタレン誘導体
例えば、１−ビニルナフタレン、α−メチル−１−ビニルナフタレン、β−メチル−１−ビニルナフタレン、４−メチル−１−ビニルナフタレン、４−メトキシ−１−ビニルナフタレン等
（３）ビニルエーテル類
例えば、イソブチルビニルエーテル、エチルビニルエーテル、フェニルビニルエーテル、ｐ−メチルフェニルビニルエーテル、ｐ−メトキシフェニルビニルエーテル、α−メチルフェニルビニルエーテル、β−メチルイソブチルビニルエーテル、β−クロロイソブチルビニルエーテル等
（４）Ｎ−ビニル化合物類
例えば、Ｎ−ビニルカルバゾール、Ｎ−ビニルピロリドン、Ｎ−ビニルインドール、Ｎ−ビニルピロール、Ｎ−ビニルフェノチアジン、Ｎ−ビニルアセトアニリド、Ｎ−ビニルエチルアセトアミド、Ｎ−ビニルスクシンイミド、Ｎ−ビニルフタルイミド、Ｎ−ビニルカプロラクタム、Ｎ−ビニルイミダゾール等。
【００４０】
上記カチオン重合系光硬化樹脂のカチオン重合性組成物中の含有量は１〜９７質量％が好ましくは、より好ましくは３０〜９５質量％である。
【００４１】
光重合開始剤としては光ラジカル重合開始剤が挙げられ、例えば、特公昭５９−１２８１号、同６１−９６２１号、及び特開昭６０−６０１０４号の各公報等に記載のトリアジン誘導体、特開昭５９−１５０４号、同６１−２４３８０７号の各公報等に記載の有機過酸化物、特公昭４３−２３６８４号、同４４−６４１３号、同４４−６４１３号及び同４７−１６０４号の各公報等並びに米国特許第３，５６７，４５３号明細書に記載のジアゾニウム化合物、米国特許第２，８４８，３２８号、同２，８５２，３７９号及び同２，９４０，８５３号の各明細書に記載の有機アジド化合物、特公昭３６−２２０６２号、同３７−１３１０９号、同３８−１８０１５号、同４５−９６１０号の各公報等に記載のオルト−キノンジアジド類、特公昭５５−３９１６２号、特開昭５９−１４０２３号の各公報等及び「マクロモレキュルス（Ｍａｃｒｏｍｏｌｅｃｕｌｅｓ）、第１０巻、第１３０７頁（１９７７年）に記載の各種オニウム化合物、特開昭５９−１４２２０５号公報に記載のアゾ化合物、特開平１−５４４４０号公報、欧州特許第１０９，８５１号、同１２６，７１２号の各明細書等、「ジャーナル・オブ・イメージング・サイエンス」（Ｊ．Ｉｍａｇ．Ｓｃｉ．）」、第３０巻、第１７４頁（１９８６年）に記載の金属アレン錯体、特開５−２１３８６１号、同５−２５５３４７号の各公報に記載の（オキソ）スルホニウム有機ホウ素錯体、特開昭６１−１５１１９７号公報に記載のチタノセン類、「コーディネーション・ケミストリー・レビュー（Ｃｏｏｒｄｉｎａｔｉｏｎ  Ｃｈｅｍｉｓｔｒｙ  Ｒｅｖｉｅｗ）」、第８４巻、第８５〜２７７頁（１９８８年）及び特開平２−１８２７０１号公報に記載のルテニウム等の遷移金属を含有する遷移金属錯体、特開平３−２０９４７７号公報に記載の２，４，５−トリアリールイミダゾール二量体、四臭化炭素や特開昭５９−１０７３４４号公報記載の有機ハロゲン化合物等が挙げられる。これらの光重合開始剤は、ラジカル重合可能なエチレン不飽和結合を有する化合物１００質量部に対して０．０１〜１０質量部の範囲で含有されるのが好ましい。
【００４２】
カチオン重合系光硬化樹脂の光重合開始剤（光カチオン重合開始剤ともいう）としては、芳香族オニウム塩を挙げることができる。この芳香族オニウム塩として、周期表第Ｖａ族元素の塩、例えば、ホスホニウム塩（例えば、ヘキサフルオロリン酸トリフェニルフェナシルホスホニウムなど）、第VIａ族元素の塩、例えば、スルホニウム塩（例えば、テトラフルオロホウ酸トリフェニルスルホニウム、ヘキサフルオロリン酸トリフェニルスルホニウム、ヘキサフルオロリン酸トリス（４−チオメトキシフェニル）、スルホニウム及びヘキサフルオロアンチモン酸トリフェニルスルホニウムなど）、及び第VIIａ族元素の塩、例えば、ヨードニウム塩（例えば、塩化ジフェニルヨードニウムなど）を挙げることができる。
【００４３】
このような芳香族オニウム塩をエポキシ化合物の重合における光カチオン重合開始剤として使用することは、米国特許第４，０５８，４０１号、同４，０６９，０５５号、同４，１０１，５１３号及び同４，１６１，４７８号の各明細書に詳述されている。
【００４４】
好ましい光カチオン重合開始剤としては、第VIａ族元素のスルホニウム塩が挙げられる。その中でも、紫外線硬化性と組成物の貯蔵安定性の観点からすると、ヘキサフルオロアンチモン酸トリアリールスホニウムが好ましい。またフォトポリマーハンドブック（フォトポリマー懇話会編  工業調査会発行  １９８９年）の３９〜５６頁に記載の公知の光重合開始剤、特開昭６４−１３１４２号、特開平２−４８０４号の各公報に記載されている化合物を任意に用いることが可能である。
【００４５】
本発明における反応液は水性溶媒を含んでもよく、その他に多価金属塩、ポリアリルアミン、もしくはその誘導体、湿潤剤、ｐＨ調整剤、防かび剤等を添加してもよい。
【００４６】
（溶液２）
本発明における溶液２は重合抑制剤を含有することを特徴とするものである。なお溶液２は重合抑制剤を含有することが必須であり、重合性化合物を含有していても構わない。
【００４７】
本発明における重合抑制剤は溶液１に含まれる光重合開始剤と共存することにより、重合を抑制するものであれば特に限定はされないが、水、アルコールや塩基性化合物が好ましく用いられ、用いる光重合開始剤や重合性化合物の種類に応じて選択される。
【００４８】
アルコールとしては、例えば、ブタノール、イソブタノール、セカンダリーブタノール、ターシャリーブタノール、ペンタノール、ヘキサノール、シクロヘキサノール、ベンジルアルコール、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノエチルエーテル、トリエチレングリコールモノメチルエーテル、トリエチレングリコールモノブチルエーテル、トリエチレングリコールジエチルエーテル、トリエチレングリコールジメチルエーテル、テトラエチレングリコールモノメチルエーテル、テトラエチレングリコールモノエチルエーテル、テトラエチレングリコールモノブチルエーテル、テトラエチレングリコールジメチルエーテル、テトラエチレングリコールジエチルエーテル等が挙げられる。
【００４９】
塩基性化合物としては、具体的には公知のアルカリ金属化合物及び／またはアルカリ土類金属化合物を用いることができる。このようなアルカリ金属化合物及びアルカリ土類金属化合物としては、具体的にはアルカリ金属及びアルカリ土類金属の有機酸塩、無機酸塩、酸化物、水酸化物、水素化物あるいはアルコラートなどが好ましく挙げられる。より具体的にアルカリ金属化合物としては、水酸化ナトリウム、水酸化カリウム、水酸化リチウム、炭酸水素ナトリウム、炭酸水素カリウム、炭酸水素リチウム、炭酸ナトリウム、炭酸カリウム、炭酸リチウム、酢酸ナトリウム、酢酸カリウム、酢酸リチウム、ステアリン酸ナトリウム、ステアリン酸カリウム、ステアリン酸リチウム、水素化ホウ素ナトリウム、水素化ホウ素リチウム、フェニル化ホウ素ナトリウム、安息香酸ナトリウム、安息香酸カリウム、安息香酸リチウム、リン酸水素二ナトリウム、リン酸水素二カリウム、リン酸水素二リチウム、ビスフェノールＡの二ナトリウム塩、二カリウム塩、二リチウム塩、フェノールのナトリウム塩、カリウム塩、リチウム塩などを挙げることができる。またアルカリ土類金属化合物としては、具体的に水酸化カルシウム、水酸化バリウム、水酸化マグネシウム、水酸化ストロンチウム、炭酸水素カルシウム、炭酸水素バリウム、炭酸水素マグネシウム、炭酸水素ストロンチウム、炭酸カルシウム、炭酸バリウム、炭酸マグネシウム、炭酸ストロンチウム、酢酸カルシウム、酢酸バリウム、酢酸マグネシウム、酢酸ストロンチウム、ステアリン酸カルシウム、ステアリン酸バリウム、ステアリン酸マグネシウム、ステアリン酸ストロンチウムなどを挙げることができる。
【００５０】
またアミン類、フォスフィン類等や低溶解度塩基性化合物として知られている、ミアンセリン、アポモルフィン、クロールプロマジン、イミプラミン及びプロメタジン等も用いることができる。
【００５１】
溶液２における重合抑制剤の含有量は０．００２〜２０質量％程度の範囲、好ましくは０．０２〜１０質量％程度の範囲である。
【００５２】
本発明における溶液１と溶液２のいずれか一方は色剤を含有してもよい。
【００５３】
本発明に用いることができる色剤としては、従来から知られている染料及び顔料が使用できる。本発明における色剤としては顔料がより好ましい。
【００５４】
染料のうち水溶性染料として、例えば、Ｃ．Ｉ．ダイレクトブラック−２、−４、−９、−１１、−１７、−１９、−２２、−３２、−８０、−１５１、−１５４、−１６８、−１７１、−１９４；Ｃ．Ｉ．ダイレクトブルー−１、−２、−６、−８、−２２、−３４、−７０、−７１、−７６、−７８、−８６、−１１２、−１４２、−１６５、−１９９、−２００、−２０１、−２０２、−２０３、−２０７、−２１８、−２３６、−２８７；Ｃ．Ｉ．ダイレクトレッド−１、−２、−４、−８、−９、−１１、−１３、−１５、−２０、−２８、−３１、−３３、−３７、−３９、−５１、−５９、−６２、−６３、−７３、−７５、−８０、−８１、−８３、−８７、−９０、−９４、−９５、−９９、−１０１、−１１０、−１８９；Ｃ．Ｉ．ダイレクトイエロー−１、−２、−４、−８、−１１、−１２、−２６、−２７、−２８、−３３、−３４、−４１、−４４、−４８、−５８、−８６、−８７、−８８、−１３５、−１４２、−１４４；Ｃ．Ｉ．フードブラック−１、−２；Ｃ．Ｉ．アシッドブラック−１、−２、−７、−１６、−２４、−２６、−２８、−３１、−４８、−５２、−６３、−１０７、−１１２、−１１８、−１１９、−１２１、−１５６、−１７２、−１９４、−２０８；Ｃ．Ｉ．アシッドブルー−１、−７、−９、−１５、−２２、−２３、−２７、−２９、−４０、−４３、−５５、−５９、−６２、−７８、−８０、−８１、−８３、−９０、−１０２、−１０４、−１１１、−１８５、−２４９、−２５４；Ｃ．Ｉ．アシッドレッド−１、−４、−８、−１３、−１４、−１５、−１８、−２１、−２６、−３５、−３７、−１１０、−１４４、−１８０、−２４９、−２５７；Ｃ．Ｉ．アシッドイエロー−１、−３、−４、−７、−１１、−１２、−１３、−１４、−１８、−１９、−２３、−２５、−３４、−３８、−４１、−４２、−４４、−５３、−５５、−６１、−７１、−７６、−７８、−７９、−１２２等が挙げられる。
【００５５】
また油溶性染料としては、アゾ染料、金属錯塩染料、ナフトール染料、アントラキノン染料、インディゴ染料、カーボニウム染料、キノイミン染料、シアニン染料、キノリン染料、ニトロ染料、ニトロソ染料、ベンゾキノン染料、ナフトキノン染料、ナフタルイミド染料、ペリノン染料、フタロシアニン染料等が挙げられるが、これらに限られるものではない。
【００５６】
水に不溶性染料及び顔料としては、特に限定されるものではないが、有機顔料、無機顔料、着色ポリマー粒子、水不溶性染料、分散染料、油溶性染料等が挙げられる。黒色顔料としては、ファーネスブラック、ランプブラック、アセチレンブラック、チャンネルブラック等のカーボンブラック顔料等が挙げられ、例えば、Ｒａｖｅｎ７０００、Ｒａｖｅｎ５７５０、Ｒａｖｅｎ５２５０、Ｒａｖｅｎ５０００  ＵＬＴＲＡ  II、Ｒａｖｅｎ３５００、Ｒａｖｅｎ２０００、Ｒａｖｅｎ１５００、Ｒａｖｅｎ１２５０、Ｒａｖｅｎ１２００、Ｒａｖｅｎ１１９０  ＵＬＴＲＡ  II、Ｒａｖｅｎ１１７０、Ｒａｖｅｎ１２５５、Ｒａｖｅｎ１０８０、Ｒａｖｅｎ１０６０（以上、コロンビアン・カーボン社製）、Ｒｅｇａｌ４００Ｒ、Ｒｅｇａｌ３３０Ｒ、Ｒｅｇａｌ６６０Ｒ、Ｍｏｇｕｌ  Ｌ、Ｂｌａｃｋ  Ｐｅａｒｌｓ  Ｌ、Ｍｏｎａｒｃｈ７００、Ｍｏｎａｒｃｈ８００、Ｍｏｎａｒｃｈ、８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００（以上キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  １８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｔｅｘ３５、ＰｒｉｔｅｘＵ、Ｐｒｉｔｅｘ１４０Ｕ、Ｐｒｉｎｔｅｘ１４０Ｖ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ４（以上、デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学社製）等を使用することができる。またマグネタイト、フェライト等の磁性体微粒子、チタンブラック等を黒色顔料として用いることもできる。
【００５７】
シアン色顔料としては、Ｃ．Ｉ．ピグメント（ｐｉｇｍｅｎｔ）・ブルー−１、Ｃ．Ｉ．ピグメント・ブルー−２、Ｃ．Ｉ．ピグメント・ブルー−３、Ｃ．Ｉ．ピグメント・ブルー−１５、Ｃ．Ｉ．ピグメント・ブルー−１５：１、Ｃ．Ｉ．ピグメント・ブルー−１５：３、Ｃ．Ｉ．ピグメント・ブルー−１５：３４、Ｃ．Ｉ．ピグメント・ブルー−１６、Ｃ．Ｉ．ピグメント・ブルー−２２、Ｃ．Ｉ．ピグメント・ブルー−６０等が挙げられる。
【００５８】
マゼンタ色顔料としては、Ｃ．Ｉ．ピグメント・レッド−５、Ｃ．Ｉ．ピグメント・レッド−７、Ｃ．Ｉ．ピグメント・レッド−１２、Ｃ．Ｉ．ピグメント・レッド−４８、Ｃ．Ｉ．ピグメント・レッド−４８：１、Ｃ．Ｉ．ピグメント・レッド−５７、Ｃ．Ｉ．ピグメント・レッド−１１２、Ｃ．Ｉ．ピグメント・レッド−１２２、Ｃ．Ｉ．ピグメント・レッド−１２３、Ｃ．Ｉ．ピグメント・レッド−１４６、Ｃ．Ｉ．ピグメント・レッド−１６８、Ｃ．Ｉ．ピグメント・レッド−１８４、Ｃ．Ｉ．ピグメント・レッド−２０２等が挙げられる。
【００５９】
黄色顔料としては、Ｃ．Ｉ．ピグメント・イエロー−１、Ｃ．Ｉ．ピグメント・イエロー−２、Ｃ．Ｉ．ピグメント・イエロー−３、Ｃ．Ｉ．ピグメント・イエロー−１２、Ｃ．Ｉ．ピグメント・イエロー−１３、Ｃ．Ｉ．ピグメント・イエロー−１４、Ｃ．Ｉ．ピグメント・イエロー−１６、Ｃ．Ｉ．ピグメント・イエロー−１７、Ｃ．Ｉ．ピグメント・イエロー−７３、Ｃ．Ｉ．ピグメント・イエロー−７４、Ｃ．Ｉ．ピグメント・イエロー−７５、Ｃ．Ｉ．ピグメント・イエロー−８３、Ｃ．Ｉ．ピグメント・イエロー−９３、Ｃ．Ｉ．ピグメント・イエロー−９５、Ｃ．Ｉ．ピグメント・イエロー−９７、Ｃ．Ｉ．ピグメント・イエロー−９８、Ｃ．Ｉ．ピグメント・イエロー−１１４、Ｃ．Ｉ．ピグメント・イエロー−１２８、Ｃ．Ｉ．ピグメント・イエロー−１２９、Ｃ．Ｉ．ピグメント・イエロー−１５１、Ｃ．Ｉ．ピグメント・イエロー−１５４等が挙げられる。
【００６０】
上記の黒色及びシアン、マゼンタ、イエローの３原色顔料の他、赤、緑、青、茶、白等の特定色顔料、金、銀色等の金属光沢顔料、無色の体質顔料、プラスチックピグメント等を使用することもできる。また、上記以外に新たに合成した顔料を用いることもできる。更にこれらの顔料は表面処理されたものであってもよい。表面処理方法としては、例えば、アルコール、酸、塩基、シラン化合物等のカップリング剤による処理、ポリマーグラフト化処理、プラズマ処理等が挙げられる。本発明において使用する色剤は、有機及び無機不純物の含有量が少ないものが好ましい。一般に市販されている色剤は不純物の含有量が多いので、その精製品を使用することが望ましい。本発明に係る上記インク組成物に用いられる色剤は、溶液１と溶液２のいずれか一方に対し０．１〜２０質量％が好ましく、特に好ましくは０．４〜１０質量％の範囲で使用される。
【００６１】
本発明の好ましい態様によれば、これらの顔料は分散剤または界面活性剤で媒体中に分散させて得られた顔料分散液として、溶液１と溶液２のいずれか一方に添加されるのが好ましい。好ましい分散剤としては、顔料分散液を調製するのに慣用されている分散剤、例えば、高分子分散剤を使用することができる。なお、この顔料分散液に含まれる分散剤及び界面活性剤がインク組成物の分散剤及び界面活性剤としても機能することは当業者に明らかであろう。
【００６２】
〈他の添加剤〉
本発明に係る溶液１と溶液２のいずれか一方への添加剤として、粘度調整剤、反応希釈剤、充填剤、流動助剤、チキソトロピー剤、湿潤剤、消泡剤、可塑剤のような他の添加剤を含有することができる。また耐光剤、紫外線吸収剤、酸化防止剤、腐食防止剤のような安定化剤、またはＳｉ系化合物、ワックス等を添加してもよい。
【実施例】
【００６３】
実施例により本発明を更に具体的に説明するが、本発明はこの実施例における形態に限定されるわけではない。
【００６４】
〔溶液１の作製〕
（溶液１の１、２の調製）
表１に記載の顔料（Ｐ１）、分散剤（Ｓ３２０００）と、重合性化合物を共にサンドミルに入れて４時間かけて分散を行ない、各溶液１を得た。次いで光重合開始剤を各溶液１に添加し、光重合開始剤が溶解するまで穏やかに混合させた後、これをメンブランフィルターで加圧濾過して、溶液１の１、２を得た。
【００６５】
【表１】
2006150665.tif 000002
【００６６】
表１に記載の各添加剤の詳細は、以下の通りである。
【００６７】
顔料（Ｐ１）：粗製銅フタロシアニン（東洋インク製造社製「銅フタロシアニン」）を２５０部、塩化ナトリウムを２５００部及びポリエチレングリコール（東京化成社製「ポリエチレングリコール３００」）を１６０部、それぞれスチレン製５．５５Ｌ（１ガロン）のニーダー（井上製作所社製）に入れ、３時間混練した。次にこの混合物を２．５Ｌの温水に投入し、約８０℃に加熱しながらハイスピードミキサーで約１時間攪拌してスラリー状とした後、濾過、水洗を５回繰り返して塩化ナトリウム及び溶剤を除き、次いでスプレードライにより乾燥して、顔料Ｐ１とした
重合性化合物（ＯＸＴ−２２１）：オキセタン環含有化合物、ジ［１−エチル（３−オキセタニル）］メチルエーテル、東亞合成社製
重合性化合物（ＣＥＬ２０２１Ｐ）：脂環式エポキシ化合物、ダイセル社製
顔料分散剤（Ｓ３２０００）：脂肪族変性系分散剤  ソルスパーズ３２０００、ゼネカ社製
光重合開始剤（ＳＰ−１５２）：トリフェニルスルホニウム塩  アデカオプトマーＳＰ−１５２、旭電化社製
〔溶液２の作製〕
（溶液２の１〜３の調製）
表２に記載の顔料（Ｐ１）、分散剤（Ｓ３２０００）と、重合性化合物を共にサンドミルに入れて４時間かけて分散を行ない、各溶液２を得た。次いで重合抑制剤を各溶液２に添加し、重合抑制剤が溶解するまで穏やかに混合させた後、これをメンブランフィルターで加圧濾過して、溶液２の１〜３を得た。
【００６８】
〔比較溶液１、２の作製〕
（比較溶液１の１、２の調製、比較溶液２の１〜３の調製）
溶液１の１に重合抑制剤の水を１質量部加え比較溶液１の１とし、溶液１の２に重合抑制剤のＮ−エチチルジエタノールアミン１質量部加え比較溶液１の２とした。また表２において、重合抑制剤を含まぬ溶液をそれぞれ比較溶液２の１〜３とした。
【００６９】
【表２】
2006150665.tif 000003
【００７０】
〔記録媒体の作製〕
記録媒体は厚さ６０μｍのＰＥＴシートを使用し、該ＰＥＴシートは常温（２５℃）に保持した。
【００７１】
〔インクジェット記録〕
インクジェットヘッドに得られた溶液１と溶液２を充填し、溶液１、溶液２の順にＰＥＴシートに以下のような条件で吐出した。粘度が７ｍＰａ・ｓになるようにインク及びヘッドの温度を調整した。インクの保存安定性評価時はインク保存前と同じ温度条件で出力を行った。
【００７２】
ＰＥＴシートに印字出力した後、以下の条件で紫外線を照射した。使用した照射ランプはメタルハライドタイプで３６５ｎｍの波長のものを用い、紫外線照射量１，０００ｍＪ／ｃｍ2で紫外線照射を行った。
【００７３】
濃度測定及び測色は測色機（グレタグマクベス社製；ｓｐｅｃｔｒｏｌｉｎｏ，ｋｅｙｗｉｚａｒｄ）を用い、以下の条件で行った。
【００７４】
光源      ；Ｄ５０
視野      ；２°視野
濃度      ；ＡＮＳＩ  Ｔ
白色基準  ；ａｂｓ
フィルター；Ｎｏ−ｆｉｌｔｅｒ
〔評価〕
インクジェット記録後、以下の評価を行った。得られた結果を以下の表３に示す。
【００７５】
［滲み］
マゼンタの目標濃度ベタ上に、８ポイント文字を配した画像パターン及び各色１ｄｏｔを出力し、１０分後の品質をルーペで拡大し、目視評価した。
【００７６】
◎：ガサツキなく、ｄｏｔ形状が真円
○：僅かにガサツキが見えるが、ｄｏｔ形状は真円
△：ガサツキが見え、ｄｏｔ形状がやや乱れる
×：ガサツキが見え、ｄｏｔ形状も悪い
［インク保存性］
常温で１０日間放置した後、上記と同様にインクジェットヘッドに充填して吐出した。
【００７７】
○：安定に吐出する
△：吐出するが、一部目詰まりあり
×：吐出せず
［乾燥性］
紫外線照射直後に記録部を指で擦り、以下の点で評価を行った。
【００７８】
○：インクのベタツキが無く、汚れも無い
△：インクの汚れは無いが、べたつく
×：インクで指が汚れる
【００７９】
【表３】
2006150665.tif 000004
【００８０】
表３より、本発明のインクジェット記録方法では乾燥性、滲みに優れ、またインクとしての保存性にも優れていることが明らかである。